(57)【要約】【課題】有機膜上に形成されたメタル膜のエッチングレートが低下するのを抑制することができる基板処理方法を提供する。【解決手段】有機絶縁膜２６の上に形成されたメタル膜３０を有する基板Ｓにプラズマを用いたエッチングを施す際、基板Ｓにプラズマにおける陽イオン３４を引きこむためのバイアス電圧をパルス印加する。【選択図】図４
2018026501.tif 000002
【特許請求の範囲】
【請求項１】
有機膜の上に形成されたメタル膜を有する基板にプラズマを用いたエッチングを施す基板処理方法であって、
前記基板へ前記プラズマにおける陽イオンを引きこむためのバイアス電圧をパルス印加することを特徴とする基板処理方法。
【請求項２】
前記バイアス電圧のパルス印加におけるデューティー比は５０％〜７０％であることを特徴とする請求項１記載の基板処理方法。
【請求項３】
前記エッチングの進行に伴い、前記バイアス電圧のパルス印加におけるデューティー比を小さくしていくことを特徴とする請求項１記載の基板処理方法。
【請求項４】
最初に前記バイアス電圧を連続印加し、前記有機膜が露出するよりも所定の時間ほど前から前記バイアス電圧をパルス印加し始めることを特徴とする請求項１記載の基板処理方法。
【請求項５】
前記メタル膜は少なくともチタンを含むことを特徴とする請求項１乃至４のいずれか１項に記載の基板処理方法。
【請求項６】
前記メタル膜は少なくともアルミニウムを含むことを特徴とする請求項１乃至４のいずれか１項に記載の基板処理方法。
【請求項７】
前記メタル膜は下層側からチタン膜、アルミニウム膜及びチタン膜をこの順で積層してなるチタン／アルミニウム／チタン膜からなることを特徴とする請求項５又は６記載の基板処理方法。
【請求項８】
前記プラズマは塩素系ガスを含む処理ガスから生成されることを特徴とする請求項１乃至７のいずれか１項に記載の基板処理方法。
【請求項９】
前記塩素系ガスは塩素（Ｃｌ２）ガス又は三塩化硼素（ＢＣｌ３）ガスを含むことを特徴とする請求項８記載の基板処理方法。
【請求項１０】
有機膜の上に形成されたメタル膜を有する基板にプラズマを用いたエッチングを施す基板処理装置であって、
前記基板へ前記プラズマにおける陽イオンを引きこむためのバイアス電圧をパルス印加することを特徴とする基板処理装置。
【発明の詳細な説明】
【技術分野】
【０００１】
本発明は、有機膜上に形成されたメタル膜にエッチングを施す基板処理方法及び基板処理装置に関する。
【背景技術】
【０００２】
液晶表示装置（ＬＣＤ：Liquid Crystal Display）等のフラットパネルディスプレイ（ＦＰＤ：Flat Panel Display）に使用されるガラス基板上に形成される半導体デバイスにおいて、メタル膜としての、下層側からチタン膜、アルミニウム−シリコン膜及びチタン膜をこの順で積層してなるチタン／アルミニウム−シリコン／チタン膜からＴＦＴ（Thin Film Transistor）のソース電極やドレイン電極を形成する際、塩素を含む反応ガスからチャンバ内において生成されたプラズマを用いたエッチングがチタン／アルミニウム−シリコン／チタン膜に施される。このとき、塩素やアルミニウムの化合物が生成され、該化合物が、続くチタン／アルミニウム−シリコン／チタン膜のエッチングを阻害することがあった。
【０００３】
そこで、チタン／アルミニウム−シリコン／チタン膜へプラズマを用いたエッチングを施した後に一旦、チャンバ内を真空引きしながら該チャンバ内へ酸素ガスを供給して酸素パージを行うことにより、上記化合物を酸素ガスと反応させて分解し、排気することが提案されている（例えば、特許文献１参照。）。
【０００４】
ところで、ＬＴＰＳ（Low Temperature Poly-silicon）を用いたＴＦＴでは、メタル膜としての、下層側からチタン膜、アルミニウム膜及びチタン膜をこの順で積層してなるチタン／アルミニウム／チタン膜が絶縁膜である有機膜上に形成され、チタン／アルミニウム／チタン膜にプラズマを用いたエッチングが施されることにより、ソース電極やドレイン電極が形成される。
【先行技術文献】
【特許文献】
【０００５】
【特許文献１】特開２０１５−７６４８７号公報
【発明の概要】
【発明が解決しようとする課題】
【０００６】
しかしながら、チタン／アルミニウム／チタン膜からソース電極やドレイン電極を形成する際、エッチングの進行に伴って部分的に有機膜が露出することがある。露出した有機膜もプラズマに晒されてエッチングが施されるが、このとき、有機膜が削られて生成される有機成分が阻害物質として飛散し、チタン／アルミニウム／チタン膜を覆う。チタン／アルミニウム／チタン膜を覆う阻害物質は当該チタン／アルミニウム／チタン膜を部分的にプラズマから隠し、結果として、チタン／アルミニウム／チタン膜のエッチングレートが低下するという問題がある。
【０００７】
本発明の目的は、有機膜上に形成されたメタル膜のエッチングレートが低下するのを抑制することができる基板処理方法及び基板処理装置を提供することにある。
【課題を解決するための手段】
【０００８】
上記目的を達成するために、本発明の基板処理方法は、有機膜の上に形成されたメタル膜を有する基板にプラズマを用いたエッチングを施す基板処理方法であって、前記基板へ前記プラズマにおける陽イオンを引きこむためのバイアス電圧をパルス印加することを特徴とする。
【０００９】
上記目的を達成するために、本発明の基板処理装置は、有機膜の上に形成されたメタル膜を有する基板にプラズマを用いたエッチングを施す基板処理装置であって、前記基板へ前記プラズマにおける陽イオンを引きこむためのバイアス電圧をパルス印加することを特徴とする。
【発明の効果】
【００１０】
本発明によれば、基板へプラズマにおける陽イオンを引きこむためのバイアス電圧をパルス印加するので、主に物理的エッチングによって削れられる有機膜へ物理的エッチングが施される時間が実質的に短縮され、有機膜が削られて生成される有機成分からなる阻害物質が減少し、メタル膜が阻害物質によって覆われにくくなる。さらに、メタル膜は主に化学的エッチングによって削られるため、バイアス電圧が印加されない時間が発生しても、メタル膜の削れが継続される。その結果、メタル膜のエッチングレートが低下するのを抑制することができる。
【図面の簡単な説明】
【００１１】
【図１】本発明の実施の形態に係る基板処理装置の構成を概略的に示す断面図である。
【図２】図１の基板処理装置においてプラズマを用いたエッチングが施される基板に形成されるＴＦＴの構成を概略的に示す部分断面図である。
【図３】図２におけるドレイン電極及びソース電極を形成する際にメタル膜へ施されるエッチングの態様を説明するための工程図である。
【図４】本実施の形態に係る基板処理方法におけるバイアス電圧の印加形態を示すシーケンス図である。
【図５】本実施の形態に係る基板処理方法におけるエッチングの態様を説明するための工程図である。
【図６】本実施の形態に係る基板処理方法におけるバイアス電圧の印加形態の第１の変形例を示すシーケンス図である。
【図７】本実施の形態に係る基板処理方法におけるバイアス電圧の印加形態の第２の変形例を示すシーケンス図である。
【発明を実施するための形態】
【００１２】
以下、本発明の実施の形態について図面を参照しながら説明する。
【００１３】
図１は、本実施の形態に係る基板処理装置の構成を概略的に示す断面図である。
【００１４】
図１において、基板処理装置１０は誘導結合型のプラズマ処理装置からなり、略矩形状のチャンバ１１と、該チャンバ１１内の下方に配置されて基板Ｓを頂部に載置する載置台としてのサセプタ１２と、チャンバ１１の天井部を構成する誘電体窓１３と、サセプタ１２と誘電体窓１３を介して対向するように配置される渦巻き状の導体からなる誘導結合アンテナ１４と、チャンバ１１内に処理ガスを供給するガス供給機構１５と、チャンバ１１内を排気する排気管１６とを備え、サセプタ１２及び誘電体窓１３の間には処理空間ＰＳが形成される。なお、本実施の形態では、基板ＳとしてＬＣＤ等のＦＰＤに使用されるガラス基板が用いられるが、基板Ｓとして、例えば、半導体チップが切り出される、シリコンからなるウエハを用いてもよい。
【００１５】
サセプタ１２にはバイアス用高周波電源１７が整合器１８を介して接続される。バイアス用高周波電源１７はバイアス電圧をサセプタ１２へ印加して当該サセプタ１２にバイアス電位を生じさせる。誘導結合アンテナ１４にはプラズマ生成用高周波電源１９が整合器２０を介して接続され、プラズマ生成用高周波電源１９はプラズマ生成用の高周波電力を誘導結合アンテナ１４へ供給する。プラズマ生成用の高周波電力を供給される誘導結合アンテナ１４は処理空間ＰＳに電界を生じさせる。
【００１６】
この基板処理装置１０では、基板Ｓへプラズマを用いたエッチングを施す際、処理空間ＰＳを減圧し、処理ガスを処理空間ＰＳへ導入するとともに誘導結合アンテナ１４へプラズマ生成用の高周波電力を印加して処理空間ＰＳに電界を生じさせる。処理空間ＰＳへ導入された処理ガスは電界によって励起されてプラズマを生成するが、該プラズマにおける陽イオンはサセプタ１２を介して基板Ｓに生じるバイアス電位によって基板Ｓへ引きこまれて基板Ｓに物理的エッチングを施す。また、プラズマにおけるラジカルは基板Ｓへ到達して基板Ｓに化学的エッチングを施す。基板処理装置１０では、誘導結合アンテナ１４が基板Ｓの全面を覆うように配置されるため、基板Ｓの全面を覆うようにプラズマが生成され、該プラズマによって基板Ｓの全面へ均一にエッチングが施される。なお、基板処理装置１０が基板Ｓへエッチングを施す際、基板処理装置１０の各構成要素の動作は装置コントローラ２１により、所定のプログラムに従って制御される。
【００１７】
図２は、図１の基板処理装置においてプラズマを用いたエッチングが施される基板に形成されるＴＦＴの構成を概略的に示す部分断面図である。
【００１８】
図２において、ＴＦＴ２２は、ＬＴＰＳからなるチャネル２３と、該チャネル２３との間にゲート絶縁膜２４を挟んで対向するゲート電極２５と、ゲート絶縁膜２４上に形成される、有機成分（主に炭素）からなる有機絶縁膜２６と、不純物がドープされたＬＴＰＳからなり、チャネル２３の両脇に形成されるｎ型ＬＴＰＳ膜２７と、該有機絶縁膜２６上に形成され、且つゲート絶縁膜２４及び有機絶縁膜２６を貫通して各ｎ型ＬＴＰＳ膜２７へ接触するドレイン電極２８及びソース電極２９とを有する。ＴＦＴ２２では、有機絶縁膜２６上に成膜されたチタン／アルミニウム／チタン膜からなるメタル膜３０を所望の形状に成形してドレイン電極２８やソース電極２９を形成する。
【００１９】
図３は、図２におけるドレイン電極及びソース電極を形成する際にメタル膜へ施されるエッチングの態様を説明するための工程図である。
【００２０】
まず、有機絶縁膜２６上にＣＶＤ（Chemical Vapor Deposition）やＰＶＤ（Physical Vapor Deposition）によってメタル膜３０が成膜される。メタル膜３０は３層構造の膜であり、下方から下層チタン膜３１、アルミニウム膜３２及び上層チタン膜３３が積層されて構成される。その後、メタル膜３０を所定のパターンのマスク膜（図示しない）で覆う。
【００２１】
次いで、ガス供給機構１５がチャンバ１１内へ塩素系ガス、例えば、塩素（Ｃｌ２）ガスや三塩化硼素（ＢＣｌ３）ガスや希ガス、例えば、アルゴン（Ａｒ）ガスを含む処理ガスを供給し、プラズマ生成用高周波電源１９がプラズマ生成用の高周波電力を誘導結合アンテナ１４へ供給する。このとき、処理空間ＰＳに生じた電界によって処理ガスが励起されてプラズマが生成される。また、バイアス用高周波電源１７がバイアス電圧をサセプタ１２へ供給すると、図３（Ａ）に示すように、プラズマにおける塩素やアルゴンの陽イオン３４（図中において「●」で示す。）が基板Ｓへ引きこまれ、陽イオン３４のスパッタによってメタル膜３０へ物理的エッチングが施される。さらに、プラズマにおける塩素のラジカル３５（図中において「○」で示す。）が処理空間ＰＳを漂って基板Ｓへ到達すると、メタル膜３０へ化学的エッチングが施される。これらの物理的エッチング及び化学的エッチングを通じてメタル膜３０において上層チタン膜３３、アルミニウム膜３２及び下層チタン膜３１が順に削られる。
【００２２】
ここで、メタル膜３０に物理的エッチング及び化学的エッチングを施す際、マスク膜のパターンに起因してメタル膜３０の各部のエッチングレートが異なる場合がある。この場合、図３（Ｂ）に示すように、メタル膜３０の各部の切削量に差が生じ、やがて有機絶縁膜２６が部分的に露出することがある。
【００２３】
その後、プラズマを用いたエッチングが継続されると、露出した有機絶縁膜２６にも陽イオン３４のスパッタによって物理的エッチングが施されるが、物理的エッチングによって有機絶縁膜２６が削られると、有機絶縁膜２６の有機成分が阻害物質３６（図中において「◎」で示す。）として飛散する。飛散した阻害物質３６はメタル膜３０、例えば、下層チタン膜３１の上に堆積して下層チタン膜３１を部分的に覆い（図３（Ｃ））、下層チタン膜３１を陽イオン３４やラジカル３５から隠す。その結果、下層チタン膜３１にラジカル３５が到達しにくくなり、化学的エッチングの進行が抑制されて下層チタン膜３１のエッチングレートが低下する。
【００２４】
本実施の形態では、これに対応して有機絶縁膜２６の削れ量を減少させて阻害物質３６の発生を抑制する。ここで、チタンやアルミニウム等のメタルは主に化学的エッチングによって削られる一方、有機膜は主に物理的エッチングによって削れられることが知られている。そこで、本実施の形態では、有機膜へ物理的エッチングが施される時間を実質的に短縮する。具体的には、サセプタ１２へバイアス電圧を連続印加することなく、露出した有機絶縁膜２６へ連続的に陽イオン３４が引きこまれるのを防止することにより、陽イオン３４のスパッタによる物理的エッチングが露出した有機絶縁膜２６へ連続的に施されるのを抑制する。
【００２５】
図４は、本実施の形態に係る基板処理方法におけるバイアス電圧の印加形態を示すシーケンス図であり、図５は、本実施の形態に係る基板処理方法におけるエッチングの態様を説明するための工程図である。
【００２６】
図４に示すように、基板処理装置１０では、メタル膜３０へプラズマを用いたエッチングを施す際、バイアス用高周波電源１７がサセプタ１２へバイアス電圧をパルス印加する。具体的には、バイアス電圧の印加（以下、「バイアスＯＮ」という。）及びバイアス電圧の不印加（以下、「バイアスＯＦＦ」という。）を周期的に繰り返すが、バイアス電圧のパルス印加におけるバイアスＯＮの時間比（以下、「デューティー比」という。）は５０％〜７０％に設定される。バイアス電圧のパルス印加において、特に、有機絶縁膜２６が部分的に露出した後、バイアスＯＦＦになると、露出した有機絶縁膜２６へは化学的エッチングのみが施され、物理的エッチングが施されなくなる。このとき、有機絶縁膜２６は殆ど削られないため、阻害物質３６は殆ど飛散しない（図５（Ａ））。一方、バイアスＯＮになると、露出した有機絶縁膜２６へは化学的エッチングだけでなく物理的エッチングが施され、結果として阻害物質３６が飛散する（図５（Ｂ））。しかしながら、上述したように、デューティー比が５０％〜７０％に設定されるため、バイアス電圧のパルス印加において飛散する阻害物質３６の全体量は、バイアス電圧の連続印加において飛散する阻害物質３６の全体量よりも少なくなり、具体的には、バイアス電圧の連続印加において飛散する阻害物質３６の全体量の５０％〜７０％に留まる。したがって、下層チタン膜３１を覆う阻害物質３６も少なくなり、下層チタン膜３１へラジカル３５が到達しにくくなることがない。また、上述したように、下層チタン膜３１は主に化学的エッチングによって削られるため、バイアスＯＦＦになり、下層チタン膜３１へ物理的エッチングが施されなくなっても下層チタン膜３１の削れが継続される。その結果、下層チタン膜３１のエッチングレートが低下するのを抑制することができる。さらに、バイアス電圧のパルス印加により、露出した有機絶縁膜２６の削れが抑制されるため、有機絶縁膜２６に対する下層チタン膜３１の選択比を高い値に維持することができる。
【００２７】
また、バイアスＯＦＦとなる時間が長くなると、処理空間ＰＳにおいてプラズマの維持が困難になることがあるが、デューティー比が５０％〜７０％に設定されてバイアスＯＦＦとなる時間がさほど長くならないため、処理空間ＰＳにおいてプラズマが消失するのを抑制することができる。
【００２８】
以上、本発明について、上記実施の形態を用いて説明したが、本発明は上記実施の形態に限定されるものではない。
【００２９】
例えば、メタル膜３０はチタン／アルミニウム／チタン膜に限られず、主に化学的エッチングによって削られる金属によって構成されればよく、当該金属によって構成されれば、単層膜及び積層膜のいずれであってもよい。また、基板処理装置１０は、いわゆる誘導結合型のプラズマ処理装置によって構成されたが、本発明はバイアス電圧を印加可能なプラズマ処理装置であれば適用することができ、例えば、容量結合型のプラズマ処理装置（具体的には、平行平板型プラズマ処理装置）にも本発明を適用することができる。
【００３０】
さらに、本発明は、メタル膜と有機膜が混在する環境に適用されたが、主に物理的エッチングによって削られる膜と主に化学的エッチングによって削られる膜が混在し、且つ化学的エッチングによって削られる膜のエッチングレートを低下させたくない環境であれば、本発明を適用することができる。
【００３１】
上述した本実施の形態では、バイアス電圧をデューティー比が５０％〜７０％でパルス印加したが、バイアス電圧のパルス印加の形態はこれに限られない。例えば、図６に示すように、メタル膜３０へプラズマを用いたエッチングを施す際、まず、最初はバイアス電圧を連続印加し、或るタイミングにおいてバイアス電圧をパルス印加し始めてもよい。ここで、或るタイミングとしては、例えば、有機絶縁膜２６が部分的に露出するよりも所定の時間ほど前のタイミングであればよい。これにより、有機絶縁膜２６が部分的に露出する迄は、メタル膜３０を化学的エッチングだけでなく、物理的エッチングによっても削ることができる。その結果、有機絶縁膜２６が部分的に露出する迄、メタル膜３０のエッチングレートを高めることができ、スループットを向上することができる。また、有機絶縁膜２６が部分的に露出するよりも所定の時間ほど前からバイアス電圧をパルス印加し始めることにより、露出した有機絶縁膜２６へ連続的に物理的エッチングが施されるのを確実に防止することができ、もって、阻害物質３６の生成量が急激に増加するのを抑制することができる。なお、有機絶縁膜２６が部分的に露出するタイミングはチャンバ１１内の発光状態をモニタするＥＰＤ（End Point Detector）を用いて観測してもよい。但し、有機絶縁膜２６が露出してもチャンバ１１内の発光状態は大きく変動せず、寧ろ、アルミニウム膜３２の削れが進行して下層チタン膜３１が露出したときにチャンバ１１内の発光状態は大きく変動するので、ＥＰＤによって下層チタン膜３１が露出するタイミングを観測し、下層チタン膜３１が露出したタイミングでバイアス電圧をパルス印加し始めてもよい。
【００３２】
また、上述した本実施の形態では、プラズマを用いたエッチングの進行に伴って露出する有機絶縁膜２６が増加し、有機絶縁膜２６の削れ量が増加するおそれがあるが、これに対応して、図７に示すように、エッチングの進行に伴ってバイアス電圧のパルス印加におけるデューティー比を小さくしてもよい。これにより、露出する有機絶縁膜２６が増加するにつれて当該有機絶縁膜２６へ物理的エッチングが施される時間を実質的に短縮することができ、有機絶縁膜２６の削れ量が増加するのを防止することができる。その結果、露出する有機絶縁膜２６が増加しても阻害物質３６の生成量が増加するのを抑制し、下層チタン膜３１のエッチングレートが低下するのを確実に抑制することができる。
【００３３】
さらに、本発明の目的は、上述した実施の形態の機能を実現するソフトウェアのプログラムコードを記録した記憶媒体を、基板処理装置１０の装置コントローラ２１に供給し、該装置コントローラ２１のＣＰＵが記憶媒体に格納されたプログラムコードを読み出して実行することによっても達成される。
【００３４】
この場合、記憶媒体から読み出されたプログラムコード自体が上述した実施の形態の機能を実現することになり、プログラムコード及びそのプログラムコードを記憶した記憶媒体は本発明を構成することになる。
【００３５】
また、プログラムコードを供給するための記憶媒体としては、例えば、ＲＡＭ、ＮＶ−ＲＡＭ、フロッピー（登録商標）ディスク、ハードディスク、光磁気ディスク、ＣＤ−ＲＯＭ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）等の光ディスク、磁気テープ、不揮発性のメモリカード、他のＲＯＭ等の上記プログラムコードを記憶できるものであればよい。或いは、上記プログラムコードは、インターネット、商用ネットワーク、若しくはローカルエリアネットワーク等に接続される不図示の他のコンピュータやデータベース等からダウンロードすることによって上記装置コントローラ２１に供給されてもよい。
【００３６】
また、ＣＰＵが読み出したプログラムコードを実行することにより、上記実施の形態の機能が実現されるだけでなく、そのプログラムコードの指示に基づき、ＣＰＵ上で稼動しているＯＳ（オペレーティングシステム）等が実際の処理の一部又は全部を行い、その処理によって上述した実施の形態の機能が実現される場合も含まれる。
【００３７】
更に、記憶媒体から読み出されたプログラムコードが、上記装置コントローラ２１に接続された機能拡張カードや機能拡張ユニットに備わるメモリに書き込まれた後、そのプログラムコードの指示に基づき、その機能拡張カードや機能拡張ユニットに備わるＣＰＵ等が実際の処理の一部又は全部を行い、その処理によって上述した実施の形態の機能が実現される場合も含まれる。
【００３８】
上記プログラムコードの形態は、オブジェクトコード、インタプリタにより実行されるプログラムコード、ＯＳに供給されるスクリプトデータ等の形態から成ってもよい。
【実施例】
【００３９】
次に、本発明の実施例について説明する。
【００４０】
まず、基板処理装置１０において、チャンバ１１内に塩素ガス及び三塩化硼素ガスの混合ガスを処理ガスとして供給し、誘導結合アンテナ１４によって処理空間ＰＳに電界を生じさせて処理ガスからプラズマを生成した。その後、基板Ｓを載置するサセプタ１２へバイアス電圧を連続印加したときの下層チタン膜３１及び有機絶縁膜２６のエッチングレートを測定した（比較例）。このときの下層チタン膜３１のエッチングレートは２１０．５ｎｍ／分であり、有機絶縁膜２６のエッチングレートは２０９．４ｎｍ／分であり、有機絶縁膜２６に対する下層チタン膜３１の選択比は１．００であった。
【００４１】
次に、基板処理装置１０において、比較例と同じ条件でプラズマを生成した後、サセプタ１２へバイアス電圧をデューティー比が５０％でパルス印加したときの下層チタン膜３１及び有機絶縁膜２６のエッチングレートを測定した（実施例）。このときの下層チタン膜３１のエッチングレートは２９３．７ｎｍ／分であり、有機絶縁膜２６のエッチングレートは１６３．８ｎｍ／分であり、有機絶縁膜２６に対する下層チタン膜３１の選択比は１．７９であった。
【００４２】
以上より、バイアス電圧をパルス印加すると、バイアス電圧を連続印加したときに比して、有機絶縁膜２６のエッチングレートを高くすることができ、さらに、有機絶縁膜２６に対する下層チタン膜３１の選択比を高い値に維持することができることが分かった。
【符号の説明】
【００４３】
Ｓ  基板
１０  基板処理装置
１７  バイアス用高周波電源
２６  有機絶縁膜
３０  メタル膜
３１  下層チタン膜
【図１】
2018026501.tif 000003
【図２】
2018026501.tif 000004
【図３】
2018026501.tif 000005
【図４】
2018026501.tif 000006
【図５】
2018026501.tif 000007
【図６】
2018026501.tif 000008
【図７】
2018026501.tif 000009